СПЛАВ НА ОСНОВЕ ЖЕЛЕЗА И НИКЕЛЯ И СПОСОБ ПОЛУЧЕНИЯ СПЛАВА НА ОСНОВЕ ЖЕЛЕЗА И НИКЕЛЯ

1. Сплав на основе железа и никеля, содержащий, в мас.%: от приблизительно 0,06% до приблизительно 0,09% C, от приблизительно 35% до приблизительно 37% Fe, от приблизительно 12,0% до приблизительно 16,5% Cr, от приблизительно 1,0% до приблизительно 2,0% Al, от приблизительно 1,0% до приблизительно 3,0% Ti, от приблизительно 1,5% до приблизительно 3,0% W, до приблизительно 5,0% Мо, до приблизительно 0,75% Nb, до приблизительно 0,2% Mn, до приблизительно 0,1% Si, до приблизительно 0,006% B и остальное в основном Ni.
2. Сплав по п.1, включающий от приблизительно 0,07% до приблизительно 0,09% C, от приблизительно 2,0% до приблизительно 3,0% Ti, от приблизительно 2,0% до приблизительно 3,0% W, от приблизительно 3,0% до приблизительно 5,0% Mo и до приблизительно 0,1% Nb.
3. Сплав по п.1, включающий от приблизительно 0,07% до приблизительно 0,09% C, от приблизительно 2,0% до приблизительно 3,0% Ti, от приблизительно 1,5% до приблизительно 2,5% W, от приблизительно 3,0% до приблизительно 5,0% Mo и до приблизительно 0,1% Nb.
4. Сплав по п.1, включающий от приблизительно 0,07% до приблизительно 0,09% C, от приблизительно 2,0% до приблизительно 3,0% Ti, от приблизительно 1,5% до приблизительно 2,5% W, от приблизительно 0,5% до приблизительно 1,5% Mo и до приблизительно 0,1% Nb.
5. Сплав по п.1, включающий от приблизительно 0,06% до приблизительно 0,08% C, от приблизительно 1,0% до приблизительно 2,5% Ti, от приблизительно 1,5% до приблизительно 2,5% W, до приблизительно 0,25% Mo и от 0,25% до приблизительно 0,75% Nb.
6. Сплав по п.1, включающий от приблизительно 0,07% до приблизительно 0,09% C, от приблизительно 12,0% до приблизительно 13,0% Cr, от приблизительно 1,35% до приблизительно 1,65% Al, от приблизительно 2,25% до приблизительно 2,75% Ti, от приблизительно 2,3% до приблизительно 2,7% W, от приблизительно 3,4% до приблизительно 3,6% Мо, до приблизительно 0,1% Nb.
7. Сплав по п.1, включающий от приблизительно 0,07% до приблизительно 0,09% C, от приблизительно 13,5% до приблизительно 14,5% Cr, от приблизительно 1,35% до приблизительно 1,65% Al, от приблизительно 2,25% до приблизительно 2,75% Ti, от приблизительно 1,8% до приблизительно 2,2% W, от приблизительно 3,9% до приблизительно 4,1% Mo, до приблизительно 0,1% Nb.
8. Сплав по п.1, включающий от приблизительно 0,07% до приблизительно 0,09% C, от приблизительно 15,5% до приблизительно 16,5% Cr, от приблизительно 1,35% до приблизительно 1,65% Al, от приблизительно 2,25% до приблизительно 2,75% Ti, от приблизительно 1,8% до приблизительно 2,2% W, от приблизительно 0,9% до приблизительно 1,1% Mo, до приблизительно 0,1% Nb.
9. Сплав по п.1, включающий от приблизительно 0,06% до приблизительно 0,08% C, от приблизительно 15,5% до приблизительно 16,5% Cr, от приблизительно 1,35% до приблизительно 1,65% Al, от приблизительно 1,5% до приблизительно 1,8% Ti, от приблизительно 1,8% до приблизительно 2,2% W, до приблизительно 0,12% Mo, от приблизительно 0,4% до приблизительно 0,6% Nb.
10. Способ по п.1, включающий приблизительно 0,08% C, приблизительно 36% Fe, приблизительно 12,5% Cr, приблизительно 1,50% Al, приблизительно 2,50% Ti, приблизительно 2,50% W, приблизительно 3,50% Mo, до приблизительно 0,1% Nb.
11. Сплав по п.1, включающий приблизительно 0,08% C, приблизительно 36% Fe, приблизительно 14,0% Cr, приблизительно 1,50% Al, приблизительно 2,50% Ti, приблизительно 2,00% W, приблизительно 4,00% Mo, до приблизительно 0,1% Nb.
12. Сплав по п.1, включающий приблизительно 0,08% C, приблизительно 36% Fe, приблизительно 16,0% Cr, приблизительно 1,50% Al, приблизительно 2,50% Ti, приблизительно 2,00% W, приблизительно 1,00% Mo, до приблизительно 0,1% Nb.
13. Сплав по п.1, включающий приблизительно 0,07% C, приблизительно 37% Fe, приблизительно 16,0% Cr, приблизительно 1,50% Al, приблизительно 1,75% Ti, приблизительно 2,00% W, до приблизительно 0,12% Mo, приблизительно 0,50% Nb.
14. Сплав по п.1, в котором сплав имеет интервал затвердевания ниже 43,3°C (110°F), температуру полного растворения первичной гамма-фазы выше приблизительно 927°C (1700°F), по существу, отсутствует эта-фаза, фаза Лавеса составляет менее приблизительно 5% и сигма-фаза составляет менее приблизительно 5%.
15. Сплав по п.1, в составе которого отсутствует Co.
16. Сплав по п.1, где модифицированный сплав обладает усталостной долговечностью до разрушения от ползучести от приблизительно 172 МПа (25000 фунт/кв.дюйм) до приблизительно 206 МПа (30000 фунт/кв.дюйм) при температуре приблизительно 760°C (1400°F) за 1000 ч.
17. Сплав по п.1, состав которого является модификацией состава основного сплава, причем состав основного сплава включает приблизительно 0,05% C, приблизительно 0,20% Al, приблизительно 2,80% Ti, приблизительно 12,50% Cr, приблизительно 5,70% Mo, приблизительно 36% Fe, а второй состав включает приблизительно 16,00% Cr, приблизительно 37% Fe, приблизительно 2,90% Nb, приблизительно 1,75% Ti, приблизительно 0,20% Al и приблизительно 0,02% C.
18. Компонент газовой турбины, полученный из сплава по п.1.
19. Сплав, имеющий интервал затвердевания ниже 43,3°C (110°F), температуру полного растворения первичной гамма-фазы выше приблизительно 927°C (1700°F), по существу, не содержащий эта-фазу, содержащий фазу Лавеса в количестве менее приблизительно 5%, сигма-фазу в количестве менее приблизительно 5% и не содержащий Co.
20. Способ получения модифицированного сплава, включающий:
- обеспечение состава основного сплава;
- определение заранее заданных свойств;
- модифицирование состава основного сплава для получения состава модифицированного сплава, обладающего заранее заданными свойствами;
где заранее заданные свойства включают интервал затвердевания ниже 43,3°C (110°F), температуру полного растворения первичной гамма-фазы выше приблизительно 927°C (1700°F), по существу, отсутствие эта-фазы, содержание фазы Лавеса менее приблизительно 5% и содержание сигма-фазы менее приблизительно 5%, и
где состав основного сплава включает один или более из первого состава, включающего приблизительно 0,05% C, приблизительно 36% Fe, приблизительно 12,50% Cr, приблизительно 0,20% Al, приблизительно 2,80% Ti, до приблизительно 0,12% W, приблизительно 5,70% Mo, до приблизительно 0,1% Nb, до приблизительно 0,2% Mn, до приблизительно 0,1% Si, до приблизительно 0,006% B, остальное в основном Ni, и второго состава, включающего приблизительно 0,02% С, приблизительно 37% Fe, приблизительно 16,00% Cr, приблизительно 0,20% Al, приблизительно 1,75% Ti, до приблизительно 0,12% W, до приблизительно 0,12% Мо, приблизительно 2,90% Nb, до приблизительно 0,2% Mn, до приблизительно 0,1% Si, до приблизительно 0,006% B, остальное в основном Ni.